(57)【要約】【課題】耐熱性試験を行ってもニジおよびワレが発生しにくい光輝性複合塗膜と、該光輝性複合塗膜が得られるベースコート塗料組成物の提供。【解決手段】基材上に形成される金属薄膜の下塗り用のベースコート塗料組成物において、酸価が１ｍｇＫＯＨ／ｇ以上であるアルキッド樹脂と、活性エネルギー線硬化性化合物と、ポリアミドアミンと、水素引き抜き型光重合開始剤とを含み、前記アルキッド樹脂と前記活性エネルギー線硬化性化合物との質量比（アルキッド樹脂／活性エネルギー線硬化性化合物）が２０／８０〜８０／２０であり、前記ポリアミドアミンの含有量が、前記アルキッド樹脂および前記活性エネルギー線硬化性化合物の含有量の合計１００質量部に対して、０．１〜１．０質量部である、ベースコート塗料組成物。【選択図】なし【特許請求の範囲】
【請求項１】
基材上に形成される金属薄膜の下塗り用のベースコート塗料組成物において、
酸価が１ｍｇＫＯＨ／ｇ以上であるアルキッド樹脂と、活性エネルギー線硬化性化合物と、ポリアミドアミンと、水素引き抜き型光重合開始剤とを含み、
前記アルキッド樹脂と前記活性エネルギー線硬化性化合物との質量比（アルキッド樹脂／活性エネルギー線硬化性化合物）が２０／８０〜８０／２０であり、
前記ポリアミドアミンの含有量が、前記アルキッド樹脂および前記活性エネルギー線硬化性化合物の含有量の合計１００質量部に対して、０．１〜１．０質量部である、ベースコート塗料組成物。
【請求項２】
基材上に請求項１に記載のベースコート塗料組成物を塗布して形成されたベースコート層と、該ベースコート層上に形成された金属薄膜とを備えた、光輝性複合塗膜。
【発明の詳細な説明】
【技術分野】
【０００１】
本発明は、ベースコート塗料組成物、および光輝性複合塗膜に関する。
【背景技術】
【０００２】
住宅、自動車、自動二輪などに用いられる部品基材の表面には、意匠性付与などを目的として、蒸着法、スパッタリング法、湿式メッキ法などにより金属薄膜が形成される。
例えば、自動車部品に用いられる基材としてはＦＲＰ（繊維強化複合材料）が一般的であるが、近年、ＦＲＰに比べてより高い耐熱性を有する材料（耐熱素材）も用いられている。このような耐熱素材としては、ＢＭＣ（バルクモールディングコンパウンド）、ＰＰＳ（ポリフェニレンサルファイド）、ＡＬＤ（アルミダイキャスト）、ＰＢＴ／ＰＥＴ（ポリブチレンテレフタレートとポリエチレンテレフタレートのアロイ樹脂）などが知られている。これら耐熱素材は軽量耐衝撃性に優れており、耐熱素材を基材として用いた自動車部品は、例えばヘッドランプレンズの反射鏡として好適である。
【０００３】
しかし、このような耐熱素材からなる基材上にアルミニウム等の金属を蒸着すると、得られる部品の表面平滑性が低下し、金属の光輝感が得られにくかった。特に、自動車反射鏡に用いる場合、反射鏡として必要な光学特性を確保することが困難であった。
そのため、金属薄膜を形成する前に、予め基材表面に下塗り塗料を塗布し硬化させて塗膜（ベースコート層）を形成することで、部品の表面の平滑性を維持し、光学特性を改善している。
【０００４】
下塗り塗料としては、例えば特許文献１には、分子内に少なくとも２個の（メタ）アクリロイル基を有する化合物２０〜８０重量部と、油変性アルキド樹脂８０〜２０重量部と、増感剤２〜１５重量部を含有してなるＦＲＰ用金属蒸着用紫外線硬化型下塗り液状組成物が開示されている。
また、特許文献２には、マレイン酸、フタル酸、フマル酸、テトラヒドロフタル酸等で油変性された、酸価が２０〜８０ｍｇＫＯＨ／ｇである酸変性アルキド樹脂、分子内に少なくとも２個の（メタ）アクリロイル基を有する化合物、および光重合開始剤を含有してなる紫外線硬化型樹脂組成物が開示されている。
【先行技術文献】
【特許文献】
【０００５】
【特許文献１】国際公開第９５／３２２５０号
【特許文献２】特開２００３−２６７０９号公報
【発明の概要】
【発明が解決しようとする課題】
【０００６】
反射鏡などには優れた耐熱性が求められることから、反射鏡などに用いる自動車部品には耐熱性試験が行われる。
しかしながら、特許文献１、２に記載の下塗り塗料からなる塗膜（ベースコート層）は、耐熱性試験などにより高温に曝されると膨張しやすかった。ベースコート層が膨張すると、金属薄膜は硬いためベースコート層の変化に追従できず、これが原因となり金属薄膜が割れて外観が低下する。また、膨張したベースコート層が冷やされて収縮するときに、ベースコート層の表面に微細なシワが発生することがある。ベースコート層の表面にシワが発生すると、ベースコート層上に形成された金属薄膜に影響を与えることとなる。すなわち、ベースコート層の表面のシワにより光が干渉することで、ニジと呼ばれる外観不良を引き起こす。
このように、ベースコート層および金属薄膜を備えた光輝性複合塗膜に耐熱性試験を行うと、ニジやワレといった外観不良が起こることがあった。
【０００７】
本発明は、上記事情に鑑みてなされたものであり、耐熱性試験を行ってもニジおよびワレが発生しにくい光輝性複合塗膜と、該光輝性複合塗膜が得られるベースコート塗料組成物の提供を目的とする。
【課題を解決するための手段】
【０００８】
本発明は、以下の態様を有する。
［１］  基材上に形成される金属薄膜の下塗り用のベースコート塗料組成物において、酸価が１ｍｇＫＯＨ／ｇ以上であるアルキッド樹脂と、活性エネルギー線硬化性化合物と、ポリアミドアミンと、水素引き抜き型光重合開始剤とを含み、前記アルキッド樹脂と前記活性エネルギー線硬化性化合物との質量比（アルキッド樹脂／活性エネルギー線硬化性化合物）が２０／８０〜８０／２０であり、前記ポリアミドアミンの含有量が、前記アルキッド樹脂および前記活性エネルギー線硬化性化合物の含有量の合計１００質量部に対して、０．１〜１．０質量部である、ベースコート塗料組成物。
［２］  基材上に［１］に記載のベースコート塗料組成物を塗布して形成されたベースコート層と、該ベースコート層上に形成された金属薄膜とを備えた、光輝性複合塗膜。
【発明の効果】
【０００９】
本発明のベースコート塗料組成物によれば、耐熱性試験を行ってもニジおよびワレが発生しにくい光輝性複合塗膜が得られる。
また、本発明の光輝性複合塗膜は、耐熱性試験を行ってもニジおよびワレが発生しにくい。
【発明を実施するための形態】
【００１０】
以下、本発明について詳細に説明する。
なお、本発明において、「（メタ）アクリロイル」とは、メタクリロイルとアクリロイルの両方を示し、「（メタ）アクリレート」とは、メタクリレートとアクリレートの両方を示すものとする。
また、以下の明細書において、「光輝性複合塗膜」とは、基材上に本発明のベースコート塗料組成物を塗布して形成されたベースコート層と、該ベースコート層上に形成された金属薄膜とを少なくとも備えるものである。金属薄膜上には、保護用のトップコート層が形成されていてもよい。
【００１１】
「ベースコート塗料組成物」
本発明のベースコート塗料組成物（以下、「塗料組成物」ともいう。）は、基材上に金属薄膜を形成する前に、下塗りとして塗膜（ベースコート層）を形成するために使用される、活性エネルギー線硬化型の金属薄膜用の下塗り塗料である。
本発明の塗料組成物は、アルキッド樹脂と、活性エネルギー線硬化性化合物と、ポリアミドアミンと、水素引き抜き型光重合開始剤とを含む。
【００１２】
＜アルキッド樹脂＞
アルキッド樹脂は、飽和多塩基酸または不飽和多塩基酸と多価アルコールとを、必要に応じて変性剤を用いて反応させることで得られる。
飽和多塩基酸としては、例えば無水フタル酸、テレフタル酸、コハク酸などが挙げられる。
不飽和多塩基酸としては、例えばマレイン酸、無水マレイン酸、フマル酸などが挙げられる。
多価アルコールとしては、例えばエチレングリコール、ジエチレングリコール等の二価アルコール；グリセリン、トリメチロールプロパン等の三価アルコールなどが挙げられる。
変性剤としては、例えば大豆油、アマニ油、ヤシ油、ステアリン酸等の油脂または油脂脂肪酸；ロジン、コハク等の天然樹脂などが挙げられる。
アルキッド樹脂は、１種単独で用いてもよく、２種以上を併用してもよい。
【００１３】
アルキッド樹脂の酸価は、１ｍｇＫＯＨ／ｇ以上であり、５ｍｇＫＯＨ／ｇ以上が好ましい。アルキッド樹脂の酸価が１ｍｇＫＯＨ／ｇ以上であれば、光輝性複合塗膜の耐熱性試験によるニジの発生を抑制できる。
塗料組成物の貯蔵安定性を良好なものとする観点から、アルキッド樹脂の酸価は２０ｍｇＫＯＨ／ｇ以下が好ましい。
なお、アルキッド樹脂の酸価とは、アルキッド樹脂１ｇ中に含まれる酸を中和するのに必要な水酸化カリウムのｍｇ数のことであり、ＪＩＳ  Ｋ  ２５０１：２００３に準拠して測定される。
【００１４】
酸価が１ｍｇＫＯＨ／ｇ以上であるアルキッド樹脂としては、市販品を用いることができ、例えばＤＩＣ株式会社製の「ベッコゾール１３２３−６０ＥＬ」、「ベッコゾールＥＳ−５００４−５０」；荒川化学工業株式会社製の「アラキード８０１２」、「アラキード７１０４」などが好適である。
【００１５】
＜活性エネルギー線硬化性化合物＞
活性エネルギー線硬化性化合物としては、分子内に少なくとも２個の（メタ）アクリロイル基を有する化合物が好ましい。
光輝性複合塗膜に耐熱性試験を行ったときに、塗料組成物より形成される塗膜（ベースコート層）が伸びる（膨張する）と、金属薄膜やトップコート層がベースコート層の伸び（膨張）に追従できず、金属薄膜やトップコート層のワレの原因となる。（メタ）アクリロイル基が２個以上であれば、耐熱性試験を行っても伸びにくい（膨張しにくい）ベースコート層を形成できる塗料組成物がより得られやすくなる。
分子内に２個未満の（メタ）アクリロイル基を有する化合物を用いる場合は、その含有量が活性エネルギー線硬化性化合物１００質量％中、３０質量％以下となるように用いるのが好ましい。
【００１６】
分子内に２個の（メタ）アクリロイル基を有する化合物としては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、２−（メタ）アクリロイロキシエチルアシッドホスフェート、１，４ブタンジオールジ（メタ）アクリレート、１，６ヘキサンジオールジ（メタ）アクリレート、１，９ノナンジオールジ（メタ）アクリレート、グリセリンジ（メタ）アクリレート、ネオペンチルグリコールジ（メタ）アクリレート、３−メチル−１，５ペンタンジオールジ（メタ）アクリレート、２−ブチル−２−エチル−１，３プロパンジ（メタ）アクリレート、ジメチロールトリシクロデカンジ（メタ）アクリレート、プロピレングリコールジ（メタ）アクリレート、ジプロピレングリコールジ（メタ）アクリレート、トリプロピレングリコールジ（メタ）アクリレート、テトラプロピレングリコールジ（メタ）アクリレート、ネオペンチルグリコールヒドロキシピバレートジ（メタ）アクリレート、１，３ブタンジオールジ（メタ）アクリレート、ジメチロールジシクロペンタンジ（メタ）アクリレート等が挙げられる。これらの中でも、トリプロピレングリコールジ（メタ）アクリレートが好ましい。
また、分子内に２個の（メタ）アクリロイル基を有する化合物としては、市販品を用いることができ、例えば新中村化学工業株式会社製の「ＮＫエステルＡＰＧ−２００」、「ＮＫエステルＡ−ＨＤ−Ｎ」；三菱レイヨン株式会社製の「ダイヤビームＵＫ−４１０１」、「ダイヤビームＵＫ−６０６３」などが好適である。
【００１７】
分子内に少なくとも３個の（メタ）アクリロイル基を有する化合物としては、例えばトリス（２−ヒドロキシエチル）イソシアヌレートトリ（メタ）アクリレート、トリメチロールプロパントリ（メタ）アクリレート、ペンタエリスリトールトリ（メタ）アクリレート、プロポキシ化トリメチロールプロパントリ（メタ）アクリレート、エトキシ化トリメチロールプロパントリ（メタ）アクリレート、ジメチロールプロパンテトラ（メタ）アクリレート、ペンタエリスリトールテトラ（メタ）アクリレート、プロポキシ化ペンタエリスリトールテトラ（メタ）アクリレート、エトキシ化ペンタエリスリトールテトラ（メタ）アクリレート、ジペンタエリスリトールヘキサ（メタ）アクリレートなどが挙げられる。これらの中でも、ペンタエリスリトールトリ（メタ）アクリレート、およびジペンタエリスリトールヘキサ（メタ）アクリレートが好ましい。
また、分子内に少なくとも３個の（メタ）アクリロイル基を有する化合物としては、市販品を用いることができ、例えば日本化薬株式会社製の「カヤラッドＤＰＨＡ」；新中村化学工業株式会社製の「ＮＫエステルＡ−ＴＭＭ−Ｔ」、「ＮＫエステルＡ−ＴＭＭ−３Ｌ」；三菱レイヨン株式会社製の「ダイヤビームＵＫ−４１５４」；日本合成化学工業株式会社製の「紫光ＵＶ−７５１０Ｂ」などが好適である。
【００１８】
分子内に１個の（メタ）アクリロイル基を有する化合物としては、例えば、メチル（メタ）アクリレート、エチル（メタ）アクリレート、ｎ−ブチル（メタ）アクリレート、ｔ−ブチル（メタ）アクリレート、ベンジル（メタ）アクリレート、エトキシエチル（メタ）アクリレート、ブトキシエチル（メタ）アクリレート、ヒドロキシエチル（メタ）アクリレート、シクロヘキシル（メタ）アクリレート、ｔ−ブチルシクロヘキシル（メタ）アクリレート、ジシクロヘキシルペンタニル（メタ）アクリレート、トリシクロデカンジメタノール（メタ）アクリレート、イソボロニル（メタ）アクリレート等が挙げられる。
なお、上述した活性エネルギー線硬化性化合物は、１種単独で用いてもよく、２種以上を併用してもよい。
【００１９】
＜ポリアミドアミン＞
ポリアミドアミンは、分子構造中に一級アミノ基を有する高分子アミン化合物である。塗料組成物がポリアミドアミンを含むことで、光輝性複合塗膜の耐熱性試験によるニジおよびワレの発生を抑制できる。
【００２０】
ポリアミドアミンは、ポリアミンとダイマー酸とを反応させることで得られる。
ポリアミンとしては、例えばエチレンジアミン、１，２−ジアミノプロパン、１，３−ジアミノブタン等のアルキレンジアミン類；ジエチレントリアミン、トリエチレントリアミン等のポリアルキルポリアミン類；１，３−ジアミノメチルシクロヘキサン、１，２−ジアミノシクロヘキサン、イソホロンジアミン等の脂環式ポリアミン類；キシレンジアミン、ジアミノジフェニルメタン等の芳香族ポリアミン類；２−メチルイミダゾール、２−イソプロピルイミダゾール、２−フェニルイミダゾール、２−アミノプロピルイミダゾール等のイミダゾール類などが挙げられる。
ダイマー酸としては、例えばアジピン酸、イソフタル酸、テレフタル酸、マレイン酸、リノレイン酸、オレイン酸、リノール酸、コハク酸などが挙げられる。
ポリアミドアミンは、１種単独で用いてもよく、２種以上を併用してもよい。
【００２１】
ポリアミドアミンの活性水素当量は６０〜１６０ｇ／ｅｑが好ましく、７０〜１２５ｇ／ｅｑがより好ましい。ポリアミドアミンの活性水素当量が上記範囲内であれば、光輝性複合塗膜の耐熱性試験によるニジおよびワレの発生を抑制しやすくなる。特に、ポリアミドアミンの活性水素当量が１２５ｇ／ｅｑ以下であれば、耐熱性試験によるニジの発生をより抑制しやすくなる。
なお、ポリアミドアミンの活性水素当量とは、活性水素１当量あたりの分子量のことである。
【００２２】
活性水素当量が６０〜１６０ｇ／ｅｑであるポリアミドアミンとしては、市販品を用いることができ、例えばＤＩＣ株式会社製の「エピクロンＢ−０５３」、「ラッカマイドＴＤ−９９３」、「ラッカマイドＴＤ−９８２」、「ラッカマイドＥＡ−２０２０」；ハリマ化成グループ株式会社製の「ニューマイド５００」、「ニューマイド５２２」などが好適である。
【００２３】
＜水素引き抜き型光重合開始剤＞
光重合開始剤には、分子内開裂型光重合開始剤と、水素引き抜き型光重合開始剤とがある。
分子内開裂型光重合開始剤は、それ自身が開裂して２つのラジカルを生させる光重合開始剤である。
一方、水素引き抜き型光重合開始剤は、活性エネルギー線の照射によって励起することにより、他の物質（本発明ではポリアミドアミン）の水素を引き抜き、ラジカルを発生させる光重合開始剤である。
本発明の塗料組成物では、光重合開始剤として水素引き抜き型光重合開始剤を用いる。水素引き抜き型光重合開始剤を用いることで、光輝性複合塗膜の耐熱性試験によるニジの発生を抑制できる。
【００２４】
水素引き抜き型光重合開始剤としては、ベンゾフェノン、４−メチルベンゾフェノン、２，４−ジメトキシベンゾフェノン、２，４’−ジメトキシベンゾフェノン、４，４’−ジメトキシベンゾフェノン等のベンゾフェノン類；２，４−ジエチルチオキサントン、エチルチオキサントン、メチルチオキサントン、クロロチオキサントン等のチオキサントン類；２−エチルアントラキノン、２−イソプロピルアントラキノン等のアントラキノン類などが挙げられる。
水素引き抜き型光重合開始剤は、１種単独で用いてもよく、２種以上を併用してもよい。
【００２５】
＜任意成分＞
塗料組成物は、必要に応じて各種溶剤を含有してもよい。
溶剤としては、例えばトルエン、キシレン、ソルベントナフサ、メチルシクロヘキサン、エチルシクロヘキサン等の炭化水素系溶剤；酢酸エチル、酢酸ブチル、酢酸エチレングリコールモノメチルエーテル等のエステル系溶剤；アセトン、メチルエチルケトン、メチルイソブチルケトン、ジイソブチルケトン、４−ヒドロキシ−４−メチル−２−ペンタノン等のケトン系溶剤；エチルアルコール、プロピルアルコール、イソプロピルアルコール、１−ブチルアルコール、２−ブチルアルコール、２−メチル−１−プロパノール、２−メチル−２−プロパノール等のアルコール系溶剤などが挙げられる。
溶剤は、１種単独で用いてもよく、２種以上を併用してもよい。
【００２６】
また、塗料組成物は、上述したアルキッド樹脂および活性エネルギー線硬化性化合物の樹脂以外の樹脂（他の樹脂）を含んでいてもよい。他の樹脂を含むことで、ベースコート層の基材や金属薄膜に対する付着性が向上したり、塗料組成物に含まれる各成分との相溶性が良好となったりする傾向にある。
他の樹脂としては、例えばポリエステル樹脂、（メタ）アクリル樹脂、ポリウレタン樹脂などが挙げられる。
ポリエステル樹脂としては、例えば飽和ポリエステル、不飽和ポリエステルなどが挙げられる。また、ポリエステル樹脂に（メタ）アクリル変性やエポキシ変性、ウレタン変性、無水マレイン酸変性、ロジン変性、脂肪酸等の変性品も挙げられる。
（メタ）アクリル樹脂としては、（メタ）アクリル酸アルキルエステルを共重合したものが例示でき、（メタ）アクリル酸アルキルエステルとしては、メチル（メタ）アクリレート、エチル（メタ）アクリレート、ブチル（メタ）アクリレート、２−エチルヘキシル（メタ）アクリレート、シクロヘキシル（メタ）アクリレート、ラウリル（メタ）アクリレート、ステアリル（メタ）アクリレート、（メタ）アクリル酸などが挙げられる。また、これらのアクリルモノマーと共重合可能なモノマーを共重合させてもよい。共重合可能なモノマーとしては、マレイン酸、フタル酸、イタコン酸、酢酸ビニル、スチレンなどが挙げられる。
ポリウレタン樹脂としては、ポリオールとポリイソシアネート化合物とを反応させたものが例示できる。ポリオールとしては、例えばポリエーテルポリオール、ポリエステルポリオール、ポリカーボネートポリオール、多価アルコールなどが挙げられる。ポリイソシアネート化合物としては、例えばヘキサメチレンジイソシアネート、トリレンジイソシアネート、イソホロンジイソシアネート、キシリレンジイソシアネート、ノルボルネンジイソシアネート、１，３−ビス（イソシアナトメチル）シクロヘキサン、イソホロンジイソシアネートの３量体、水添キシリレンジイソシアネート、水添ジフェニルメタンジイソシアネートなどが挙げられる。
【００２７】
また、塗料組成物は、レベリング性向上のための表面調整剤の他、酸化防止剤、ラジカル補足剤、可塑剤、顔料沈降防止剤など、通常の塗料に用いられる添加剤や、艶消し剤、染料、顔料を適量含んでいてもよい。
【００２８】
＜組成＞
アルキッド樹脂と活性エネルギー線硬化性化合物との質量比（アルキッド樹脂／活性エネルギー線硬化性化合物）は２０／８０〜８０／２０であり、３０／７０〜７０／３０が好ましく、４０／６０〜６０／４０がより好ましい。アルキッド樹脂の割合が少なくなると、基材に対する付着性が低下する傾向にある。また、光輝性複合塗膜に耐熱性試験を行うとニジが発生したり、基材に対する付着性が低下したりする。一方、アルキッド樹脂の割合が多くなると、耐熱性試験後の金属薄膜やトップコート層にワレが発生する傾向にある。
【００２９】
ポリアミドアミンの含有量は、アルキッド樹脂および活性エネルギー線硬化性化合物の含有量の合計１００質量部に対して、０．１質量部以上であり、０．３質量部以上が好ましく、０．４質量部以上がより好ましい。ポリアミドアミンの含有量が０．１質量部以上であれば、光輝性複合塗膜の耐熱性試験によるニジおよびワレの発生を抑制できる。
ポリアミドアミンの含有量が多くなるほど、特にニジの発生を抑制しやすくなる傾向にあるが、塗料組成物の貯蔵安定性が低下する傾向にもある。よって、塗料組成物の貯蔵安定性を良好なものとする観点から、ポリアミドアミンの含有量は、アルキッド樹脂および活性エネルギー線硬化性化合物の含有量の合計１００質量部に対して、１．０質量部以下が好ましく、０．８質量部以下がより好ましく、０．６質量部以下が特に好ましい。
【００３０】
水素引き抜き型光重合開始剤の含有量は、アルキッド樹脂および活性エネルギー線硬化性化合物の含有量の合計１００質量部に対して、０．３〜５．０質量部が好ましく、０．５〜１．５質量部がより好ましい。水素引き抜き型光重合開始剤の含有量が０．３質量部以上であれば、ベースコート層の基材に対する付着性および耐熱性がより向上する。一方、水素引き抜き型光重合開始剤の含有量が５．０質量部以下であれば、光輝性複合塗膜の耐熱性試験によるニジの発生をより抑制できる。
【００３１】
他の樹脂の含有量は、アルキッド樹脂および活性エネルギー線硬化性化合物の含有量の合計１００質量部に対して、５０質量部以下が好ましく、２０質量部以下がより好ましい。
【００３２】
＜塗料組成物の製造方法＞
塗料組成物は、上述したアルキッド樹脂と、活性エネルギー線硬化性化合物と、ポリアミドアミンと、水素引き抜き型光重合開始剤と、必要に応じて溶剤、他の樹脂、添加剤等の任意成分とを、所定の割合にて混合することにより調製できる。
【００３３】
＜作用効果＞
以上説明した本発明の塗料組成物は、特定の質量比のアルキッド樹脂および活性エネルギー線硬化性化合物と、特定量のポリアミドアミンと、水素引き抜き型光重合開始剤とを含む。本発明の塗料組成物より形成される塗膜（ベースコート層）は耐熱性に優れるため、光輝性複合塗膜に耐熱性試験を行っても伸びにくい（膨張しにくい）。
上述したように、ベースコート層が伸びる（膨張する）と、金属薄膜やトップコート層がベースコート層の変化に追従できず、金属薄膜やトップコート層のワレの原因となる。また、膨張したベースコート層が冷やされて収縮するときに、ベースコート層の表面に微細なシワが発生し、このシワによって光が干渉することで、ニジと呼ばれる外観不良を引き起こす。
【００３４】
しかしながら、本発明の塗料組成物であれば、耐熱性試験を行っても伸びにくいベースコート層を形成できるので、金属薄膜やトップコート層が割れたり、ニジが発生したりしにくい。本発明の塗料組成物が耐熱性に優れるベースコート層を形成できる理由は以下のように考えられる。
上述したように、水素引き抜き型光重合開始剤は、活性エネルギー線の照射によって励起することにより、ポリアミドアミンの水素を引き抜き、ラジカルを発生させる。水素が引き抜かれラジカルが発生したポリアミドアミンが重合反応の開始点となり、水素引き抜き型光重合開始剤自体は二量体化するか、失活して重合反応の開始点にはなりにくいと考えられる。重合反応の開始点となるポリアミドアミンは高分子アミン化合物であるため、重合反応が開始される前からすでに分子量が大きい。よって、重合反応により塗膜（ベースコート層）が高分子化しやすく、その結果、耐熱性が向上するものと考えらえる。
【００３５】
なお、ポリアミドアミンの代わりに、例えばメラミンおよびその誘導体や、３級アミン等の他のアミン化合物を用いた場合でも、水素引き抜き型光重合開始剤により他のアミン化合物から水素を引き抜いてラジカルを発生させることはできる。しかし、他のアミン化合物はポリアミドアミンに比べて低分子量であるため、塗膜が高分子化しにくく、耐熱性が向上しにくいものと考えられる。
また、水素引き抜き型光重合開始剤の代わりに、分子内開裂型光重合開始剤を用いた場合でも、塗膜を形成することは可能である。しかし、分子内開裂型光重合開始剤は、それ自身が開裂して２つのラジカルを生させるため、塗膜が高分子化しにくく、耐熱性が向上しにくいものと考えられる。
【００３６】
よって、本発明の塗料組成物であれば、耐熱性試験を行ってもニジおよびワレが発生しにくい光輝性複合塗膜が得られる。
本発明の塗料組成物は、例えば自動車の反射鏡等の自動車部品など、耐熱性と金属調の意匠が要求される用途に好適に用いられる。
【００３７】
「光輝性複合塗膜」
本発明の光輝性複合塗膜は、基材上に本発明の塗料組成物を塗布して形成されたベースコート層と、該ベースコート層上に形成された金属薄膜とを備える。また、金属薄膜上にはトップコート層が形成されていてもよい。
【００３８】
光輝性複合塗膜は、本発明の塗料組成物を用いて基材上にベースコート層を形成し、ついでベースコート層の上に金属薄膜を形成し、さらに必要に応じて金属薄膜上にトップコート層を形成することで得られる。
【００３９】
基材としては、プラスチック基材が挙げられる。
基材の材料としては、例えばＢＭＣ（バルクモールディングコンパウンド）、ＰＰＳ（ポリフェニレンサルファイド）、ＰＢＴ／ＰＥＴ（ポリブチレンテレフタレートとポリエチレンテレフタレートのアロイ樹脂）等の耐熱素材が使用できる。
【００４０】
ベースコート層を形成する場合には、まず、例えばスプレー塗装法、刷毛塗り法、ローラ塗装法、カーテンコート法、フローコート法、浸漬塗り法等の塗布方法により、本発明の塗料組成物を基材上に塗布する。この際、硬化後のベースコート層の厚さが好適には１０〜３０μｍとなるように塗布する。
ついで、熱風乾燥炉等で、乾燥温度４０〜１００℃程度、乾燥時間５〜２０分程度の条件にて加熱乾燥し、溶剤を除去するとともに、熱硬化する。
さらにその後に、１００〜３０００ｍＪ／ｃｍ２程度（日本電池株式会社製「ＵＶＲ−Ｎ１」による測定値）の活性エネルギー線をヒュージョンランプ、高圧水銀灯、メタルハライドランプ等を用いて照射して光硬化し、塗膜を形成する。活性エネルギー線としては、紫外線の他、電子線、ガンマ線等も使用できる。
【００４１】
ベースコート層の上には、公知の蒸着法、スパッタリング法、湿式メッキ法などにより、金属薄膜を形成する。
金属薄膜の材質としては、例えばアルミニウム、鉄、ニッケル、クロム、銅、銀、亜鉛、スズ、インジウム、マグネシウム、これらの酸化物、およびこれらの合金などが挙げられる。
金属薄膜の厚さは、１０〜５００ｎｍが好ましく、５０〜２００ｎｍがより好ましい。金属薄膜の厚さが１０ｎｍ以上であれば、反射率の低下を抑制し、十分な光輝感が得られる。一方、金属薄膜の厚さが５００ｎｍ以下であれば、外観の白化等の発生を抑制できる。
【００４２】
トップコート層は、金属薄膜を被覆して腐食を防止するものであり、トップコート層用塗料を用いて形成される。
トップコート層用塗料としては、金属薄膜の光輝感を損なうことのないクリヤー塗料が好ましく、例えばアクリル系ラッカー塗料等の常温乾燥型一液塗料；アクリルメラミン硬化系クリヤー塗料、アルミキレート硬化型アクリル系塗料、アクリルウレタン硬化系塗料等の熱硬化型のトップクリヤー塗料；活性エネルギー線硬化型のトップクリヤー塗料などが挙げられる。
トップコート層を形成する場合には、まず、上述した塗布方法により、トップコート層用塗料を金属薄膜上に塗布する。この際、乾燥後または硬化後のトップコート層の厚さが好適には１〜１０μｍとなるように塗布する。
ついで、トップコート層用塗料が熱硬化型の塗料の場合は、１００〜１２０℃で加熱乾燥させてトップコート層を形成し、活性エネルギー線硬化型の塗料の場合は、活性エネルギー線を照射してトップコート層を形成する。
【００４３】
また、トップコート層は、ケイ素有機系化合物ガスをプラズマ化することでも形成できる。プラズマ化の方法としては、公知の方法を用いることができる。例えば、本発明の塗料組成物よりなるベースコート層および金属薄膜が順次形成された基材をプラズマ重合装置に備え、減圧下、ヘキサメチレンジシロキサンガスと酸素ガスを通気しながら放電させてプラズマを発生させることで、金属薄膜上にトップコート層が形成される。放電の際の圧力や電力等は特に制限されないが、トップコート層の厚さが１０〜３００μｍになるように、圧力や電力等を調整するのが好ましい。
【００４４】
以上説明した本発明の光輝性複合塗膜は、本発明の塗料組成物より形成されるベースコート層を備えているので、耐熱性試験を行ってもニジおよびワレが発生しにくい。
【００４５】
本発明の光輝性複合塗膜の用途としては特に限定されないが、例えば耐熱素材上に光輝性複合塗膜が形成された光輝性部品であれば、ヘッドランプ、タールランプ、サイドランプ等の自動車反射鏡などに好適に用いることができる。特に比較的大光量が必要なヘッドランプ用として好適である。
【実施例】
【００４６】
以下、本発明を実施例によって具体的に説明するが、本発明はこれらに限定されるものではない。
【００４７】
「実施例１」
＜塗料組成物および試験片の製造＞
表１に示す固形分比率（質量比）でアルキッド樹脂と、活性エネルギー線硬化性化合物と、ポリアミドアミンと、水素引き抜き型光重合開始剤と、溶剤とを混合して、液状の塗料組成物を調製した。
基材として５．０ｃｍ×１０．０ｃｍのＢＭＣ板（昭和電工株式会社製、「リゴラックＢＭＣ」）上に、硬化後の膜厚が２０μｍになるように塗料組成物をスプレーガンでスプレー塗装し、８０℃で１０分間乾燥して溶剤を除去した。その後、高圧水銀灯により３００ｍＪ／ｃｍ２（日本電池株式会社製「ＵＶＲ−Ｎ１」による測定値。）の紫外線を２〜３分照射して、基材上にベースコート層を形成した。
ついで、蒸着装置（株式会社アルバック製、「ＥＸ−２００」）に、ベースコート層が形成された基材をセットし、真空度が１．３×１０−２Ｐａになるまで減圧した後、アルミニウムを７００℃に加熱することで、ベースコート層上にアルミニウムを真空蒸着させ、金属薄膜（アルミニウム蒸着膜）を形成した。該アルミニウム蒸着膜の厚さは３００ｎｍであった。
【００４８】
別途、ユピカコート３００２Ａ（日本ユピカ株式会社製）を２０質量部と、トルエンを３５質量部と、ソルベッソ＃１００を４０質量部と、ｎ−ブタノールを５質量部とを混合してクリヤー塗料を調製した。
金属薄膜の表面に、乾燥後の膜厚が７μｍになるように得られたクリヤー塗料をスプレーガンでエアースプレー塗装し、１２０℃×１０分の条件で焼き付けて、金属薄膜上にトップコート層を形成し、基材上にベースコート層、金属薄膜、およびトップコート層からなる光輝性複合塗膜が形成された試験片を得た。
このようにして得られた試験片について以下に示す条件にて、初期付着性を評価し、耐熱性試験を行った。また、塗料組成物について以下に示す条件にて、貯蔵安定性を評価した。これらの結果を表１に示す。
【００４９】
＜初期付着性の評価＞
試験片のトップコート層上に、１ｍｍ幅で１０×１０の碁盤目状にカッターナイフで切れ目を入れ、碁盤目状のマス部分にテープを貼着した後、急速に剥がす操作を行い、以下の評価基準にて評価した。なお、テープとしてはセロハンテープ（ニチバン株式会社製）を用いた。
○：全く剥離が認められないか、マス目の線に沿った部分またはマスの角部分にわずかな剥離が認められるが、実用上問題はない。
△：１マスのうち半分以上剥離したマスが認められず、実用上問題はない。
×：半分以上剥離したマスが１マス以上認められる。
【００５０】
＜耐熱性試験＞
試験片を２３０℃の熱風循環式乾燥炉の中で９６時間放置した後、取り出し、室温まで放冷し、耐熱性試験を実施した。耐熱性試験後の試験片の外観状態（ワレ、ニジの有無）について、以下に示す条件にて評価した。また、耐熱性試験後の試験片の付着性について、初期付着性と同様にして評価した。
【００５１】
（外観評価）
（１）ワレ
試験片のトップコート層側の表面状態を目視にて観察し、以下の評価基準にて評価した。なお、表面のうち、縦横の各辺から２ｍｍまでの領域を「表面の周縁部分」といい、縦横の各辺から５ｍｍより内側の領域を「表面の中心部分」という。
○：表面にワレが認められない。
○△：表面の周縁部分に微細なワレが認められるが、実用上問題はない。
△：表面の周縁部分以外に微細なワレが認められる、および／または、中心部分以外に細いワレが１本認められるが、実用上問題はない。
×：表面の中心部分以外に細いワレが２本以上認められる、および／または、表面の中心部分に１本以上の細いワレが認められる。
【００５２】
（２）ニジ
試験片のトップコート層側の表面状態を目視にて観察し、以下の評価基準にて評価した。
○：表面にニジが認められない。
○△：表面の周縁部分にごく薄いニジが認められるが、実用上問題はない。
△：表面の周縁部分以外にごく薄いニジが認められるが、中心部分にはニジは認められず、実用上問題はない。
×：表面の中心部分にごく薄いニジが認められる、および／または、表面のいずれかの部分にニジがはっきりと認められる。
【００５３】
＜貯蔵安定性の評価＞
塗料組成物を密閉した金属缶に入れ、５０℃で２４０時間保持し、その後、室温において放置した。室温になった後、塗料組成物の外観、粘度を目視で評価した。
○：塗料組成物の外観、粘度に変化なし。
○△：多少の変色または増粘が認められる。
△：多少の変色および増粘が認められる。
×：塗料組成物のゲル化や明らかな変色が認められる。
【００５４】
「実施例２〜２３、参考例２４」
表１〜３に示す固形分比率（質量比）で各成分を混合した以外は、実施例１と同様にして、液状の塗料組成物および試験片を製造し、各評価を実施した。結果を表１〜３に示す。
【００５５】
「比較例１〜１１」
表４、５に示す固形分比率（質量比）で各成分を混合した以外は、実施例１と同様にして、液状の塗料組成物および試験片を製造し、各評価を実施した。結果を表４、５に示す。
【００５６】
【表１】
2018076520.tif 000002
【００５７】
【表２】
2018076520.tif 000003
【００５８】
【表３】
2018076520.tif 000004
【００５９】
【表４】
2018076520.tif 000005
【００６０】
【表５】
2018076520.tif 000006
【００６１】
表１〜５中、「アルキッド樹脂／活性エネルギー線硬化性化合物」は、これらの質量比であり、「ポリアミドアミンの含有量」は、アルキッド樹脂および活性エネルギー線硬化性化合物の含有量の合計１００質量部に対するポリアミドアミンの含有量（質量部）である。
また、初期付着性および耐熱性試験後の付着性の評価における「△１」、「×１」は基材とベースコート層との間で剥離した場合を意味し、「○△」は基材とベースコート層との間でわずかに剥離した場合を意味する。
【００６２】
また、表１〜５中の略号は下記化合物を示す。
・ベッコゾール１３２３−６０ＥＬ：アルキッド樹脂（ＤＩＣ株式会社製、酸価６ｍｇＫＯＨ／ｇ）。
・ベッコゾールＥＳ−５００４−５０：アルキッド樹脂（ＤＩＣ株式会社製、酸価９ｍｇＫＯＨ／ｇ）。
・アラキード８０１２：アルキッド樹脂（荒川化学工業株式会社製、酸価１６ｍｇＫＯＨ／ｇ）。
・アラキード７１０４：アルキッド樹脂（荒川化学工業株式会社製、酸価２６ｍｇＫＯＨ／ｇ）。
・ハリフタール６０１：アルキッド樹脂（ハリマ化成グループ株式会社製、酸価０ｍｇＫＯＨ／ｇ）。
・ＮＫエステルＡＰＧ−２００：トリプロピレングリコールジアクリレート（新中村化学工業株式会社製）。
・ＮＫエステルＡ−ＨＤ−Ｎ：１，６−ヘキサンジオールジアクリレート（新中村化学工業株式会社製）。
・ダイヤビームＵＫ−４００３：ポリエステルアクリレート（三菱レイヨン株式会社製）。
・ダイヤビームＵＫ−６０７４：ウレタンアクリレート（三菱レイヨン株式会社製）。
・エピクロンＢ−０５３：ポリアミドアミン（ＤＩＣ株式会社製、活性水素当量７７ｇ／ｅｑ）。
・ラッカマイドＴＤ−９９３：ポリアミドアミン（ＤＩＣ株式会社製、活性水素当量７３ｇ／ｅｑ）。
・ラッカマイドＴＤ−９８２：ポリアミドアミン（ＤＩＣ株式会社製、活性水素当量１２３ｇ／ｅｑ）。
・ラッカマイドＥＡ−２０２０：ポリアミドアミン（ＤＩＣ株式会社製、活性水素当量１１４ｇ／ｅｑ）。
・ニューマイド５００：ポリアミドアミン（ハリマ化成グループ株式会社製、活性水素当量９５ｇ／ｅｑ）。
・ニューマイド５２２：ポリアミドアミン（ハリマ化成グループ株式会社製、活性水素当量１６０ｇ／ｅｑ）。
・サイメル３０３：メチル化メラミン樹脂（日本サイテックインダストリーズ株式会社製）。
・デスモフェン８００：ポリエステルポリオール（住化バイエルウレタン株式会社製）。
・ＬＨ１０１：ポリメチルメタクリレート（藤倉化成株式会社製）。
・ＫＡＹＡＣＵＲＥ  ＤＥＴＸ−Ｓ：２，４−ジエチルチオキサントン（日本化薬株式会社製）。
・ＩＲＧＡＣＵＲＥ６５１：２，２−ジメトキシ−１，２−ジフェニルエタン−１−オン（ＢＡＳＦジャパン株式会社製）。
・ＤＡＲＯＣＵＲ１１７３：２−ヒドロキシ−２−メチル−１−フェニル−プロパン−１−オン（ＢＡＳＦジャパン株式会社製）。
・ＩＲＧＡＣＵＲＥ８１９：ビス（２，４，６−トリメチルベンゾイル）−フェニルフォスフィンオキサイド（ＢＡＳＦジャパン株式会社製）。
・ＤＡＡ：４−ヒドロキシ−４−メチル−２−ペンタノン。
【００６３】
表１〜３から明らかなように、各実施例の塗料組成物を用いて製造した各試験片は、耐熱性試験を行ってもニジおよびワレが発生しにくかった。また、各実施例の塗料組成物より形成された塗膜（ベースコート層）は、耐熱素材からなるプラスチック基材との付着性にも優れていた。
特に、酸価が２０ｍｇＫＯＨ／ｇ以下であるアルキッド樹脂を用い、ポリアミドアミンの含有量が、アルキッド樹脂および活性エネルギー線硬化性化合物の含有量の合計１００質量部に対して、１．０質量部以下である実施例１〜２２の塗料組成物は、貯蔵安定性にも優れていた。
【００６４】
対して、表４、５から明らかなように、各比較例の塗料組成物を用いて製造した各試験片は、耐熱性試験後の外観状態が悪かった。具体的には以下の通りである。
アルキッド樹脂を含まない塗料組成物を用いた比較例１、２の場合、ニジが発生した。
酸価が０ｍｇＫＯＨ／ｇであるアルキッド樹脂を含む塗料組成物を用いた比較例３の場合、ニジが発生した。
アルキッド樹脂と活性エネルギー線硬化性化合物との質量比が９０／１０である塗料組成物を用いた比較例４の場合、ワレが発生した。
アルキッド樹脂と活性エネルギー線硬化性化合物との質量比が１０／９０である塗料組成物を用いた比較例５の場合、ニジが発生した。また、該塗料組成物より形成された塗膜（ベースコート層）は、耐熱素材からなるプラスチック基材との付着性にも劣っていた。
ポリアミドアミンを含まない塗料組成物を用いた比較例６の場合、ワレおよびニジが発生した。
ポリアミドアミンを含まず、その代わりにメチル化メラミン樹脂またはトリエタノールアミン（３級アミン）を含む塗料組成物を用いた比較例７、８の場合、ワレおよびニジが発生した。
水素引き抜き型光重合開始剤を含まず、その代わりに分子内開裂型光重合開始剤を含む塗料組成物を用いた比較例９〜１１の場合、ニジが発生した。